(57)【特許請求の範囲】
【請求項１】
総繊度２２ｄｔｅｘ以下のポリエステルマルチフィラメントのみから構成され、目付けが４６ｇ／ｍ２以下の側地用織物であって、撥水加工およびカレンダー加工が施されてなる該織物の少なくとも片面上に、赤外線吸収剤を含む樹脂層が積層されてなり、かつ通気度が０．１〜１．０ｃｃ／ｃｍ２・ｓｅｃの範囲内であることを特徴とする側地用織物。
【請求項２】
前記マルチフィラメントにおいて、単繊維繊度が１．３ｄｔｅｘ以下である、請求項１に記載の側地用織物。
【請求項３】
前記マルチフィラメントがポリエステルからなる、請求項１または請求項２に記載の側地用織物。
【請求項４】
下記式に定義するカバーファクターＣＦが１２００以上である、請求項１〜３のいずれかに記載の側地用織物。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
【請求項５】
前記赤外線吸収剤がカーボンブラックまたは金属酸化物系微粒子である、請求項１〜４のいずれかに記載の側地用織物。
【請求項６】
前記樹脂層が、織物の少なくとも片面上に部分的に付着している、請求項１〜５のいずれかに記載の側地用織物。
【請求項７】
請求項１〜６のいずれかに記載の側地用織物を用いてなる繊維製品。
【発明の詳細な説明】
【技術分野】
【０００１】
本発明は、軽量性を損なわずに優れた蓄熱性を有する側地用織物および繊維製品に関する。
【背景技術】
【０００２】
従来、ダウンジャケット、中綿入りジャケット、防寒服、寝袋、中綿入りふとん、羽毛ふとんなど、側地用織物と中材とで構成される繊維製品は、蓄熱性と軽量性が良好であるため広く使用されている（例えば、特許文献１、特許文献２、特許文献３参照）。
しかしながら、かかる繊維製品において、蓄熱性をさらに高めるためには、側地用織物の目付けを大きくしたり、これらの繊維製品に含まれる中綿やダウンなどの中材の量を増加させる必要性があり、軽量性や着用快適性が損なわれるおそれがあった。
【先行技術文献】
【特許文献】
【０００３】
【特許文献１】特開２００５−１３９５７５号公報
【特許文献２】特開２００７−１２６７７７号公報
【特許文献３】特開２００８−１０１２９５号公報
【発明の概要】
【発明が解決しようとする課題】
【０００４】
本発明は上記の背景に鑑みなされたものであり、その目的は、軽量性を損なわずに優れた蓄熱性を有する側地用織物および繊維製品を提供することにある。
【課題を解決するための手段】
【０００５】
本発明者は、側地用織物の片面に赤外線吸収剤を含む樹脂層を積層し、該側地織物を用いて繊維製品を得ると、軽量性を損なわずに蓄熱性が向上することを見出し、さらに鋭意検討を重ねることにより本発明を完成するに至った。
【０００６】
かくして、本発明によれば「総繊度２２ｄｔｅｘ以下のポリエステルマルチフィラメントのみから構成され、目付けが４６ｇ／ｍ２以下の側地用織物であって、撥水加工およびカレンダー加工が施されてなる該織物の少なくとも片面上に、赤外線吸収剤を含む樹脂層が積層されてなり、かつ通気度が０．１〜１．０ｃｃ／ｃｍ２・ｓｅｃの範囲内であることを特徴とする側地用織物。」が提供される。
【０００７】
その際、前記マルチフィラメントにおいて、単繊維繊度が１．３ｄｔｅｘ以下であることが好ましい。また、前記マルチフィラメントがポリエステルからなることが好ましい。また、下記式に定義するカバーファクターＣＦが１２００以上であることが好ましい。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆ
は緯糸総繊度（ｄｔｅｘ）、ＭＷｆは緯糸織密度（本／２．５４ｃｍ）である。］
【０００８】
また、前記赤外線吸収剤がカーボンブラックまたは金属酸化物系微粒子であることが好ましい。また、前記樹脂層が、織物の少なくとも片面上に部分的に付着していることが好ましい。
また、本発明によれば、前記の側地用織物を用いてなる繊維製品が提供される。
【発明の効果】
【０００９】
本発明によれば、軽量性を損なわずに優れた蓄熱性を有する側地用織物および繊維製品が得られる。
【発明を実施するための形態】
【００１０】
まず、本発明の側地用織物は総繊度８０ｄｔｅｘ以下（好ましくは２０〜５０ｄｔｅｘ、特に好ましくは２０〜３５ｄｔｅｘ）のマルチフィラメントから構成される。
ここで、前記マルチフィラメントの総繊度が８０ｄｔｅｘよりも大きい場合、側地用織物の軽量性が損なわれるおそれがあり、好ましくない。
【００１１】
前記マルチフィラメントにおいて、単繊維繊度が１．３ｄｔｅｘ以下（好ましくは０．０００００１〜１．３ｄｔｅｘ）であることが好ましい。該単繊維繊度が１．３ｄｔｅｘよりも大きい場合、繊維間空隙が大きくなり側地用織物を用いて繊維製品を得た際に、蓄熱性が低下するおそれがあり、また、軽量性も損なわれるおそれがある。その際、前記マルチフィラメントはナノファイバーと称される単繊維径１０００ｎｍ以下の超極細繊維であってもよい。
前記マルチフィラメントにおいて、フィラメント数は１０〜１００００本の範囲内であることが好ましい。
【００１２】
前記マルチフィラメントにおいて、繊維形態は特に限定されず、長繊維（マルチフィラメント糸）でもよいし、短繊維でもよい。なかでも、織物の組織間空隙を小さくして蓄熱性を高める上で、紡績糸のように繊維が凝集しているよりも長繊維（マルチフィラメント糸）のように嵩高であるほうが好ましい。単繊維の断面形状も特に限定されず、丸、三角、扁平、くびれつき扁平、中空など公知の断面形状でよい。
【００１３】
前記マルチフィラメントを形成するポリマーは特に限定されないが、ポリエステル系ポリマーが好ましい。かかるポリエステル系ポリマーとしては、例えば、ポリエチレンテレフタレートやポリトリメチレンテレフタレート、ポリブチレンテレフタレート、ポリ乳酸、ステレオコンプレックスポリ乳酸、第３成分を共重合させたポリエステルなどが好ましく例示される。かかるポリエステルとしては、マテリアルリサイクルまたはケミカルリサイクルされたポリエステルや、特開２００９−０９１６９４号公報に記載された、バイオマスすなわち生物由来の物質を原材料として得られたモノマー成分を使用してなるポリエチレンテレフタレートであってもよい。さらには、特開２００４−２７００９７号公報や特開２００４−２１１２６８号公報に記載されているような、特定のリン化合物およびチタン化合物を含む触媒を用いて得られたポリエステルでもよい。また、本発明の目的を損なわない範囲内で必要に応じて、艶消し剤、微細孔形成剤、カチオン染料可染剤、着色防止剤、熱安定剤、蛍光増白剤、着色剤、吸湿剤、無機微粒子が１種または２種以上含まれていてもよい。
【００１４】
前記マルチフィラメントは、例えば以下の製造方法により製造することができる。すなわち、例えば、固有粘度が０．５５〜０．８０の前記ポリエステルなどを、常法により紡糸し、２０００〜４３００ｍ／分の速度で未延伸糸（中間配向糸）として一旦巻き取り、延伸するか、または、巻き取る前に延伸して、総繊度が８０ｄｔｅｘ以下のマルチフィラメントを得る。また、中間配向糸を、１８０〜２００℃に加熱されたヒーターを用いて、弛緩状態（オーバーフィード１．５〜１０％）で熱処理することにより、加熱下で自己伸長性を有する未延伸糸（中間配向糸）としてもよい。さらには、仮撚捲縮加工や空気加工や撚糸などを施してもよい。
【００１５】
本発明の側地用織物は前記の総繊度８０ｄｔｅｘ以下のマルチフィラメントから構成される。その際、本発明の側地用織物は前記のマルチフィラメントのみで構成されることが最も好ましいが、織物重量に対して、５０重量％以下であれば、総繊度が８０ｄｔｅｘよりも大きいマルチフィラメントが含まれていてもよい。
【００１６】
本発明の側地用織物において、織物組織は特に限定されず、例えば、平織、斜文織、朱子織等の三原組織、変化組織、変化斜文織等の変化組織、経二重織、緯二重織等の片二重組織、たてビロード、リップストップ組織などが例示される。なかでも、引裂き強度の点でリップストップ組織が好ましい。層数も単層でもよいし、２層以上の多層でもよい。製織方法も通常の織機（例えば、通常のウオータージェットルーム、エアージェットルームなど）を用いた通常の方法でよい。
【００１７】
また、織物が、下記式に定義するカバーファクターＣＦが１２００以上（より好ましくは１３００〜２５００）の織物であると、特に優れた蓄熱効果が得られ好ましい。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆ
は緯糸総繊度（ｄｔｅｘ）、ＭＷｆは緯糸織密度（本／２．５４ｃｍ）である。］
【００１８】
本発明の側地用織物において、前記織物の少なくとも片面上（両面でもよいが、軽量性の点で好ましくは片面のみ）に、赤外線吸収剤を含む樹脂層が積層されている。
ここで、樹脂層に含まれる赤外線吸収剤としては、波長７００〜２０００ｎｍの赤外線領域で１０％以上の吸収率を有する物質であれば特に限定されず、アンチモンドープ酸化錫（ＡＴＯ）やスズドープ酸化インジウム（ＩＴＯ）などの金属酸化物系微粒子、カーボンブラック、有機化合物の赤外線吸収色素などが例示される。特に、優れた赤外線吸収性能を得る上で、また、優れた意匠性を得る上でカーボンブラックが好ましい。また、驚くべきことに、カーボンブラックは制電性をも有している。その際、制電性としては摩擦帯電圧が３５００Ｖ以下（より好ましくは３０００Ｖ以下）であることが好ましい。前記樹脂層に赤外線吸収剤が含まれない場合は、十分な蓄熱性が得られず好ましくない。
【００１９】
樹脂層に含まれる赤外線吸収剤の含有量としては、樹脂層の樹脂重量対比（固形分比）０．５重量％以上（より好ましくは０．５〜３０重量％）であることが好ましい。赤外線吸収剤の含有量が０．５重量％未満の場合、十分な蓄熱性が得られないおそれがある。
【００２０】
前記樹脂層を形成する樹脂の種類としては、ウレタン樹脂、アクリル樹脂、ポリエステル樹脂、シリコーン樹脂、塩化ビニル樹脂、ナイロン樹脂など公知のバインダー樹脂でよい。また、樹脂の基布に対する付着量は、樹脂固形分基準で基布に対して０．０１〜４０ｇ／ｍ２（より好ましくは５〜３０ｇ／ｍ２）の範囲内であることが好ましい。
【００２１】
また、かかる樹脂層は織物全面に付着していてもよいが、特開２００３−９６６６３号公報に記載されているように、格子状、飛島状、市松格子状、縞上など、基布の少なくとも片面（好ましくは片面のみ）上に部分的に付着していると、軽量性の点で好ましい。
本発明の側地用織物は例えば以下の製造方法により製造することができる。すなわち、前記の織物に、赤外線吸収剤を含む樹脂配合組成物を付与する。
【００２２】
その際、かかる配合組成物は水系、溶剤系のいずれで構成してもよいが、加工工程の作業環境上水系の方が好ましい。溶剤としては、トルエン、イソプロピルアルコール、ジメチルホルムアミド、メチルエチルケトン、酢酸エチルなどが例示される。この配合組成物には、エポキシ系などの架橋剤を併用してもよい。さらに、織物本体に対する付着性を向上させる等の目的で適当な添加剤をさらに配合してもよい。
【００２３】
織物への配合組成物の付与手段としては、グラビヤコーテイング法、スクリーンプリント法などの、公知の付与手段を用いることができる。
ここで、前記配合組成物を織物に付与する前および／または後に、織物にカレンダー加工および／または撥水加工を施すと、組織間空隙が小さくなるため、蓄熱性がさらに向上し好ましい。撥水加工としては、例えば、特許第３１３３２２７号公報や特公平４−５７８６号公報に記載された方法が好適である。すなわち、撥水剤として市販のふっ素系撥水剤（例えば、旭硝子（株）製、アサヒガードＬＳ−３１７）を使用し、必要に応じてメラミン樹脂、触媒を混合して撥水剤の濃度が３〜１５重量％程度の加工剤とし、ピックアップ率５０〜９０％程度で、該加工剤を用いて織物の表面を処理する方法である。加工剤で織物の表面を処理する方法としては、パッド法、スプレー法などが例示され、なかでも、加工剤を織物内部まで浸透させる上でパッド法が最も好ましい。なお、前記ピックアップ率とは、加工剤の織物（加工剤付与前）重量に対する重量割合（％）である。また、カレンダー加工の条件としては、温度１３０℃以上（より好ましくは１４０〜１９５℃）、線圧２００〜２００００Ｎ／ｃｍの範囲内であることが好ましい。
【００２４】
さらには、常法の染色加工、起毛加工、紫外線遮蔽あるいは制電剤、抗菌剤、消臭剤、防虫剤、蓄光剤、再帰反射剤、マイナスイオン発生剤等の機能を付与する各種加工、バッフィング加工またはブラシ処理加工を付加適用してもよい。
かくして得られた側地用織物において、軽量性の点で目付けが１００ｇ／ｍ２以下（より好ましくは３０〜８０ｇ／ｍ２）であることが肝要である。軽量性の点では目付けは小さいほどよいが、目付けがあまり小さくなると蓄熱性が低下するおそれがあるので、３０〜８０ｇ／ｍ２の範囲が好ましい。
【００２５】
また、側地用織物において、通気性が１ｃｃ／ｃｍ２・ｓｅｃ以下（好ましくは０．１〜１．０ｃｃ／ｃｍ２・ｓｅｃ）であることが、蓄熱性の点で好ましい。
かくして得られた側地用織物は、織物の少なくとも片面上に、赤外線吸収剤を含む樹脂層が積層されているので、優れた蓄熱性を有する。また、目付けが１００ｇ／ｍ２以下であるので軽量性にも優れる。
【００２６】
次に、本発明の繊維製品は前記の側地用織物を用いてなるものである。かかる繊維製品は通常、前記側地用織物と、中綿やダウンなどの中材とを含む。かかる繊維製品は前記の側地用織物を用いているので、軽量性を損なわずに優れた蓄熱性を有する。なお、かかる繊維製品には、ダウンジャケット、中綿入りジャケット、スポーツウエア、アウトドアウエア、作業衣、防護服、防寒服、寝袋、布団などが含まれる。
【実施例】
【００２７】
次に本発明の実施例及び比較例を詳述するが、本発明はこれらによって限定されるものではない。なお、実施例中の各測定項目は下記の方法で測定した。
（１）目付
ＪＩＳＬ１０９６  ６．４により測定した。
（２）蓄熱性
２３℃、４５％ＲＨの環境下で、発泡スチロール製試料台の上に試料を設置し、該試料と試料台との間に熱電対温度センサーを挿入した。
次いで、試料表面（基布表面）の上方３０ｃｍの距離から試料表面を、Ｐａｎａｓｏｎｉｃ社製写真用ランプ「ＰＲＦ−５００ＷＢ」で１０分間照射し、前記熱電対温度センサーで温度を測定した。
（３）通気性
ＪＩＳ  Ｌ１０９６  ６．２７．１  Ａ法（フラジール法）により通気性（ｃｃ／ｃｍ２・ｓｅｃ）を測定した。
（４）織物のカバーファクターＣＦ
下記式により、織物のカバーファクターＣＦを算出した。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
【００２８】
［実施例１］
ポリエチレンテレフタレートマルチフィラメント延伸糸（総繊度２２ｄｔｅｘ／１８ｆｉｌ）を経糸および緯糸に用いて公知のリップストップ組織の生機を織成した。
そして、該織物に通常の染色仕上げ加工（分散染料により青色に染色）を行い、撥水加工したあとでファイナルセットを施し、カレンダー加工を行った。その際、撥水加工は下記の加工剤を使用し、ピックアップ率７０％で搾液し、１３０℃で３分間乾燥後１７０℃で４５秒間熱処理を行った。また、カレンダー加工は、ロール温度１６０℃の条件でカレンダー加工を行った。
＜加工剤組成＞
・ふっ素系撥水剤  １０．０ｗｔ％  
（旭硝子（株）製、アサヒガードＬＳ−３１７）  
・メラミン樹脂    ０．３ｗｔ％
（住友化学（株）製、スミテックスレジンＭ−３）
・触媒            ０．３ｗｔ％
（住友化学（株）製、スミテックスアクセレレータＡＣＸ）
・水              ８９．４ｗｔ％
【００２９】
次いで、カーボンブラック（平均１次粒子径０．１μｍ）を固形分比で５重量％含有するウレタン系樹脂を、通常のグラビアプリントロール機を使用して、前記基布のカレンダー加工を施された面に、格子状にプリントすることにより樹脂層を積層し、側地用織物を得た。
得られた側地用織物において、目付け４４ｇｒ／ｍ２、ＣＦ１８２０であり、蓄熱性評価で下記の比較例１で得られたものより４．９℃高く、軽量性だけでなく蓄熱性にも優れたものであった。また、通気性は０．７ｃｃ／ｃｍ２・ｓｅｃであった。
次いで、該側地用織物を用いて中綿入りジャケットを得て着用したところ、軽量性だけでなく蓄熱性にも優れたものであった。
【００３０】
［比較例１］
実施例１において、樹脂層を積層しないこと以外は実施例１と同様にした。
【００３１】
［実施例２］
ポリエチレンテレフタレートマルチフィラメント延伸糸（総繊度２２ｄｔｅｘ／１８ｆｉｌ）を経糸および緯糸に用いて公知のリップストップ組織の生機を織成した後、通常の染色工程にて分散染料により青色に染色した。
一方、下記の配合組成物を用意した。
（配合組成物の組成）
・アクリル系バインダー  ６０．０％
（固形分４０％）
・アンチモンドープ酸化錫（ＡＴＯ）水分散液  ５．０％
（固形分１５％、ＡＴＯの熱伝導率５０Ｗ／ｍ・Ｋ、ＡＴＯの微粒子径５０ｎｍ以下）
・水  ３５．０％
【００３２】
次いで、前記織物を該配合組成物に浸漬加工し、その後、実施例１と同様に、撥水加工、カレンダー加工を施すことにより、側地用織物を得た。
得られた側地用織物において、目付け４６ｇｒ／ｍ２、ＣＦ１８２０であった。得られた布帛は、蓄熱性評価で下記の比較例２で得られたものより３．５℃高く、蓄熱性に優れたものであった。また、通気性は０．５ｃｃ／ｃｍ２・ｓｅｃであった。
次いで、該側地用織物を用いて中綿入りジャケットを得て着用したところ、軽量性だけでなく蓄熱性にも優れたものであった。
【００３３】
［比較例２］
実施例２において、配合組成物に浸漬加工しないこと以外は実施例２と同様にした。
【産業上の利用可能性】
【００３４】
本発明によれば、軽量性を損なわずに優れた蓄熱性を有する側地用織物および繊維製品が提供され、その工業的価値は極めて大である。